(57)【特許請求の範囲】
【請求項１】
第一基板層、及び前記第一基板層に接着剤層によって接着される第二基板層を含み、０．１〜５ＧＰａの動的ヤング率及び５〜３０％（η＝０．０５〜０．３）の減衰損失係数を有する積層音響建築パネルであって、
該第二基板層の塗布面領域に対する該接着剤層の比率が１００〜１５０ｇ／ｍ２であり、
少なくとも一の前記基板層が、石膏又はプラスターボードでできたシートを含み、
さらに前記接着剤層の動的ヤング率（２０℃）は、１００Ｈｚにおいて０．１〜５０ＭＰａ及び／又は１０００Ｈｚにおいて０．５ＭＰａ〜１００ＭＰａであり、そして、損失係数は、少なくとも５０％（η＞０．５）であり、そして、
動的ヤング率及び損失係数は、ＩＳＯ１６９４０基準に基づく機械インピーダンス法（MIM）で測定及び計算されることを特徴とする、前記積層音響建築パネル。
【請求項２】
前記接着剤層の動的ヤング率（２０℃）は、１００Ｈｚにおいて０．１〜０．５ＭＰａ及び／又は１０００Ｈｚにおいて０．５ＭＰａ〜１００ＭＰａであり、そして、損失係数が少なくとも５０％（η＞０．５）である、請求項１に記載の積層音響建築パネル。
【請求項３】
前記接着剤層は、アクリル系接着剤を含む、請求項１又は２に記載の積層音響建築パネル。
【請求項４】
前記接着剤層は、ホットメルト接着剤を含む、請求項１〜３のいずれかに記載の積層音響建築パネル。
【請求項５】
前記少なくとも一の基板層は、繊維強化石膏又は繊維強化プラスターボードでできたシートを含む、請求項１〜４のいずれかに記載の積層音響建築パネル。
【請求項６】
前記少なくとも一の基板層は、セメントボードでできたシートを含む、請求項１〜５のいずれかに記載の積層音響建築パネル。
【請求項７】
前記少なくとも一の基板層は、木質ボードでできたシートを含む、請求項１〜６のいずれかに記載の積層音響建築パネル。
【請求項８】
前記少なくとも一の基板層は、共に積層した材料でできた層を有するシートを含む、請求項１〜７のいずれかに記載の積層音響建築パネル。
【請求項９】
前記シートは、同一材料で形成される、請求項１〜８のいずれかに記載の積層音響建築パネル。
【請求項１０】
前記シートは、同じ厚みを有する、請求項１〜９のいずれかに記載の積層音響建築パネル。
【請求項１１】
各基板層は、６〜２５ｍｍの厚みを有する、請求項１〜１０のいずれかに記載の積層音響建築パネル。
【発明の詳細な説明】
【技術分野】
【０００１】
本発明は、音響防止特性（ａｃｏｕｓｔｉｃａｌ  ｓｏｕｎｄｐｒｏｏｆｉｎｇ  ｐｒｏｐｅｒｔｉｅｓ）を改善した積層建築パネルに関する。
【背景技術】
【０００２】
壁、天井、床等のために、二以上の基板層を共に積層することにより音響建築パネルを形成することが周知である。一度、そのような建築パネルがＷＯ２００８／１２４６７２に開示され、それは、例えば石膏でできた一対のプラスターボード基板層をアクリル接着剤で共に接着したものからなる。
【０００３】
たいていの音響建築パネルは、典型的には、それ自身が良好な重み付け音響透過損失（Ｒｗ）値を有する基板層を用いて重み付け音響透過損失（Ｒｗ）を増大させることによって、全体の音響透過率を改善しようとする。基板層は、重み付け音響透過損失（Ｒｗ）値を改善する厚層の接着剤で共に接着される。この公知の理由のために、音響建築パネルは、構造が重く、高価かつ製造し難くなっている。
【発明の開示】
【発明が解決しようとする課題】
【０００４】
われわれは、今般、上記問題を解消する積層音響建築パネルを発明した。
【課題を解決するための手段】
【０００５】
本発明によれば、第一基板層、第一層に接着剤層によって接着される第二基板層を含み、０．１〜５ＧＰａの動的ヤング率及び５〜３０％（η＝０．０５〜０．３）の減衰損失係数（ｄａｍｐｉｎｇ  ｌｏｓｓ  ｆａｃｔｏｒ）を有する積層音響建築パネルであって、該基板の塗布面領域に対する該接着剤の比率が８０〜２５０ｇ／ｍ２であることを特徴とする、前記積層音響建築パネルが提供される。
【０００６】
上記特徴を有する積層パネルは、構造が比較的軟質であり、したがって、ノック又は衝撃ノイズにより生ずる音が、意外にも、公知のパネルよりもかなり少ない接着剤を用いても減衰する。軟質基板の使用とより少ない接着剤は、パネルの重量を顕著に削減する。さらに、接着剤の使用は、コストを顕著に削減し、そして、製造をより簡易にする。
【０００７】
好ましくは、前記基板層は、石膏（すなわち、プラスターボード）、石膏繊維又は石膏セメントでできたシートを含む。
【０００８】
厚味及び／又は材料の異なるシートを使用できるが、前記基板シートは、好ましくは同一材料で形成され、そして、好ましくは同じ厚味を有する。少なくとも一の基板シートは、共に積層された層を含んでもよい。そのような基板シートの一つが、欧州特許出願ＥＰ１６８８５５３に開示され、汎用の石膏プラスターボードと比べて高められた音響遮断特性を提供する。
【０００９】
好ましくは、各基板層は、６〜２５ｍｍの厚味を有する。
【００１０】
好ましくは、接着剤の動的ヤング率（２０℃）は、１００Ｈｚにおいて０．１〜５０ＭＰａ及び／又は１０００Ｈｚにおいて０．５ＭＰａ〜１００ＭＰａであり、そして、損失係数は、少なくとも５０％（η＞０．５）である。別法として、接着剤の動的ヤング率（２０℃）は、１００Ｈｚにおいて０．１〜０．５ＭＰａ及び／又は１０００Ｈｚにおいて０．５ＭＰａ〜１００ＭＰａであり、そして、損失係数が少なくとも５０％（η＞０．５）である。
【００１１】
われわれは、ノック又は衝撃ノイズにより生じる音波の大きな減衰は、最低のヤング率及び最高の損失係数を有する極めて薄層（２５０ｇ／ｍ２以下）の接着剤で基板層を共に接着する場合に達成されることを見出した。
【００１２】
好ましくは、接着剤は、タイル又は紙接着剤のようなアクリル系接着剤を含み、好ましくは、１００％（η＝１．０）の損失係数を有する。
【００１３】
別法として、接着剤は、ホットメルト接着剤を含んでもよい。
【００１４】
好ましくは、基板の塗布面領域に対する接着剤の比率は、１００〜１５０ｇ／ｍ２である。別法として、基板の塗布面領域に対する接着剤の比率は、１８０〜１００ｇ／ｍ２である。
【００１５】
本発明の実施態様を、例示のみによる添付の図面を参照することにより説明する。
【図面の簡単な説明】
【００１６】
【図１】本発明に従う積層音響防音建築パネルの斜視図である。
【図２】ａ）公知のプラスターボード、ｂ）本発明に従う第一実施態様の積層音響防音建築パネル、ｃ）本発明に従う第二実施態様の積層音響防音建築パネル、で得られたテスト結果の音響減衰対周波数のグラフである。
【発明を実施するための形態】
【００１７】
図１を参照すると、壁ボード、床パネルや天井パネルとして使用するための積層音響防音建築パネルが示される。このパネルは、プラスターボードでできた第一基板シート１０を含み、これは、紙でできた内側及び外側ライニングシート１１、１２の間に配置された石膏プラスター（硫酸カルシウム半水塩）で形成された芯（core）を有する。
【００１８】
パネルは、また、プラスターボードでできた第二基板シート１３を含み、これは、紙でできた内側及び外側ライニングシート１４、１５の間に配置された石膏プラスターで形成された芯を有する。第一及び第二基板シート１０、１３は、アクリル系接着剤でできた層により面対面を合わせて（ｆａｃｅ−ｔｏ−ｆａｃｅ  ｒｅｇｉｓｔｒａｔｉｏｎ）接着される。
【００１９】
層１６は、第二基板シート１４の内面上に連続層の接着剤を８０〜２５０ｇ／ｍ２、好ましくは１００〜１５０ｇ／ｍ２の量で塗布することにより形成される。次いで、第一基板シート１０を接着剤層１６の上に当て、その後、基板シート１０、１３を接着剤が充分に硬化するまで共に押圧する。
【００２０】
本明細書のパネル成分の損失係数及びヤング率値は、ＩＳＯ  １６９４０基準に基づく機械インピーダンス法（ＭＩＭ）で測定及び計算し、ここではテストピースの中心に連続する微妙な振動（ｓｕｂｔｌｅ  ｖｉｂｒａｔｉｏｎ）を適用する。
【００２１】
厚味が６〜２５ｍｍの基板シート１０、１３についての動的ヤング率値は、５００Ｈｚにおいて１〜８ＧＰａであり、一般に、約３ＧＰａ＋／−１ＧＰａである。各ピークから求められた損失係数は、５％（η＝０．０５）未満である。
【００２２】
ポリマーの動的ヤング率は周波数及び温度に依存することが当業者に周知である。データは、ＤＭＴＡシステム（Ｄｙｎａｍｉｃａｌ  Ｍｅｃｈａｎｉｃａｌ  Ｔｈｅｒｍｏ  Ａｎａｌｙｓｉｓ）、例えばＭｅｔｒａｖｉｂ粘性分析計（Ｖｉｓｃｏａｎａｌｙｓｅｒ）で測定することができる。したがって、接着剤層１６についての２０℃のヤング率用の代表値は、与えられた周波数で以下である。
【００２３】
【数１】
0005864056.tif 000002
【００２４】
接着剤層１６の最小損失係数は、最小５０％（η＞０．５）である。
【００２５】
したがって、全パネルについての合計ヤング率は、０．１〜５ＧＰａであり、各ピークで求められる等価（equivalent）損失係数は、層１６に使用した接着剤の特徴に応じて、一般に、５％〜３０％（０．０５＜η＜０．３）の間であり、好ましく約２０％（η＝０．２）である。
【００２６】
全く薄層の減衰材料（２５０ｇ／ｍ２以下）を用いた最も驚くべき結果は、最も軟質のヤング率及び最高損失係数の場合に得られる。
【００２７】
図２を参照すると、以下のパーティションから得られるテスト結果の音響減衰対周波数のグラフを示す。
【００２８】
Ａ）４８ｍｍ離隔したスタッド上に設置された汎用のプラスターボード
Ｂ）４８ｍｍ離隔したスタッド上に設置され、そして、汎用プラスターボードでできた基板シート１０、１３を有する本発明に従う積層音響防音建築パネル
Ｃ）４８ｍｍ離隔したスタッド上に設置され、そして、欧州特許出願ＥＰ１６８８５５３に開示される種類の音響壁ボードでできた基板シート１０、１３を有する本発明に従う積層音響防音建築パネル
【００２９】
第一に、汎用プラスターボードで形成したパーティションの音響減衰特性は、１００Ｈｚから増大し、約１６００〜４０００Ｈｚの間で臨界周波数（ｃｒｉｔｉｃａｌ  ｆｒｅｑｕｅｎｃｙ）に向かって約１０ｄＢだけ減衰の顕著な降下（透過損失）が存在することがわかる。臨界周波数とは、空気内の音の波長がパーティション内のたわみ変形波長（ｆｌｅｘｕｒａｌ  ｂｅｎｄｉｎｇ  ｗａｖｅｌｅｎｇｔｈ）と等しくなる周波数である。
【００３０】
第二に、汎用のプラスターボードでできた基板シート１０、１３を有する本発明に従う積層音響防音建築パネルで形成したパーティションの音響減衰特性は、全周波数域にわたって改善されることがわかる。さらに、約１６００〜４０００Ｈｚ間の臨界周波数に向かう減衰の降下が少ないことがわかる。
【００３１】
したがって、音響壁ボードでできた基板シート１０、１３を有する本発明に従う積層音響防音建築パネルで形成したパーティションの音響減衰特性は、全周波数域にわたってなお一層改善され、そして、約１６００〜４０００Ｈｚ間の臨界周波数に向かう減衰の降下がなお一層少ないことがわかる。
【００３２】
本発明に従う積層音響防音建築パネルの利益は、接着剤の特性（すなわち、その動的ヤング率及び損失係数）並びに基板シート１０、１３の選択に起因し、これが高められた音響性能を導く。高められた音響性能は、部分的には、重み付け（ｗｅｉｇｈｔｅｄ）音響透過損失（Ｒｗ）の増大、及び、ノック又は衝撃ノイズによって生ずる音の減衰の増大に起因する。これは、意外にも、既知の積層音響防音建築パネルよりかなり少ない接着剤を用いて達成される。
【００３３】
別の実施態様では、基板シート１０、１３は、セメント壁ボードを含み、そして、５００Ｈｚにおいて５〜１５ＧＰａの間の動的ヤング率の値を有する。
【００３４】
さらに別の実施態様では、基板シート１０、１３は、木質壁ボードを含み、そして、５００Ｈｚにおいて１〜１５ＧＰａの間の動的ヤング率の値を有する。
【図１】
0005864056.tif 000003
【図２】
0005864056.tif 000004